ШИХТА ДЛЯ ПОЛУЧЕНИЯ СТЕКЛА
MIXTURE FOR MAKING GLASS

Изобретение относится к области технологии силикатов и касается производства стекла, используемого для изготовления стеклоплитки.
Известна шихта для получения стекла, включающая соду, кварцевый песок, диопсидовую породу в количестве 25,9-85,0 мас.% (с содержанием примесей не более 15,0 мас.%) [1].
Задачей изобретения является снижение температуры варки стекла.
Технический результат достигается тем, что шихта для получения стекла, включающая соду и кварцевый песок, дополнительно содержит природный барит при следующем соотношении компонентов, мас.%: сода 2,0-3,0; кварцевый песок 40,0-45,0; природный барит 53,0-57,0. Шихта дня получения стекла дополнительно содержит оксид редкоземельного металла 0,5-3,0.
В таблице приведены составы шихты.
Таблица
Компоненты
Состав, мас.%
1
2
3
4
5
Сода
2,0
2,0
2,0
2,5
3,0
Кварцевый песок
45,0
40,0
40,0
42,5
40,0
Природный барит
53,0
55,0
55,0
54,5
57,0
Оксид РЗМ:
-
- оксид празеодима
3,0
-
-
- оксид неодима
-
3,0
-
- оксид эрбия
-
-
0,5
Стекло может быть получено в стекловаренных печах любой конструкции при температуре 1400-1450°C.
Источники информации
1. SU 1530588, C03C 6/00, 1990.